(57)【要約】水酸化ナトリウム、水酸化カリウムおよび水酸化バリウムが本質的にない、薬学的に受容可能な水酸化物と、塩化カルシウムおよび／または塩化マグネシウムと、硬化剤と、非皮膜形成結合剤とを含む二酸化炭素吸収剤調合物が開示されている。また、本発明に従う二酸化炭素吸収剤を作製する方法が開示され、この方法は、好適な量の（ａ）水酸化ナトリウム、水酸化カリウムまたは水酸化バリウムが本質的にない、薬学的に受容可能な水酸化物と、（ｂ）塩化カルシウムおよび／または塩化マグネシウムと、（ｃ）硬化剤と、（ｄ）非皮膜形成結合剤とをともに混合するステップと、混合物の水分含有量を１２−２５％ｗ／ｗのレベルに調整するステップとを含む。
2004506508.tif 000002
【特許請求の範囲】
【請求項１】
水酸化ナトリウム、水酸化カリウムおよび水酸化バリウムが本質的にない、薬学的に受容可能な水酸化物と、塩化カルシウムおよび／または塩化マグネシウムと、硬化剤と、非皮膜形成結合剤とを含む、二酸化炭素吸収剤調合物。
【請求項２】
水酸化カルシウムを含む、請求項１に記載の二酸化炭素吸収剤。
【請求項３】
７０−９０％ｗ／ｗ乾燥重量の水酸化カルシウムを含む、請求項２に記載の二酸化炭素吸収剤。
【請求項４】
７５−８５％ｗ／ｗ乾燥重量の水酸化カルシウムを含む、請求項３に記載の二酸化炭素吸収剤。
【請求項５】
総量が０．２−２．０％ｗ／ｗ乾燥重量の塩化カルシウムおよび／または塩化マグネシウムを含む、前述の請求項のいずれかに記載の二酸化炭素吸収剤。
【請求項６】
総量が０．５−１．５％ｗ／ｗ乾燥重量の塩化カルシウムおよび／または塩化マグネシウムを含む、請求項５に記載の二酸化炭素吸収剤。
【請求項７】
硬化剤は、アルミナ珪酸、または、アルミノ珪酸ナトリウム、アルミノ珪酸カリウム、アルミノ珪酸カルシウムもしくはアルミノ珪酸マグネシウムを含む、前述の請求項のいずれかに記載の二酸化炭素吸収剤。
【請求項８】
硬化剤は０．２−２．０％ｗ／ｗ乾燥重量で存在する、前述の請求項のいずれかに記載の二酸化炭素吸収剤。
【請求項９】
硬化剤は０．５−１．５％ｗ／ｗ乾燥重量で存在する、請求項８に記載の二酸化炭素吸収剤。
【請求項１０】
非皮膜形成結合剤は、カルボキシメチルセルロース、ヒドロキシメチルセルロース、ヒドロキシプロピルメチルセルロース、ザンサンガム、トラガカントゴム、アラビアゴムまたは澱粉のうちの１つ以上を含む、前述の請求項のいずれかに記載の二酸化炭素吸収剤。
【請求項１１】
０．０１−０．１％ｗ／ｗ乾燥重量の指示薬染料を含む、前述の請求項のいずれかに記載の二酸化炭素吸収剤。
【請求項１２】
０．００５−１．０％ｗ／ｗ乾燥重量の界面活性剤を含む、前述の請求項のいずれかに記載の二酸化炭素吸収剤。
【請求項１３】
アニオン性界面活性剤を含む、前述の請求項のいずれかに記載の二酸化炭素吸収剤。
【請求項１４】
１２−２５％ｗ／ｗの範囲の水分含有量を有する、前述の請求項のいずれかに記載の二酸化炭素吸収剤。
【請求項１５】
１４−１８％ｗ／ｗの範囲の水分含有量を有する、前述の請求項のいずれかに記載の二酸化炭素吸収剤。
【請求項１６】
前述の請求項のいずれかに従って二酸化炭素吸収剤を作製する方法であって、好適な量の（ａ）水酸化ナトリウム、水酸化カリウムまたは水酸化バリウムが本質的にない、薬学的に受容可能な水酸化物と、（ｂ）塩化カルシウムおよび／または塩化マグネシウムと、（ｃ）硬化剤と、（ｄ）非皮膜形成結合剤とをともに混合するステップと、混合物の水分含有量を１２−２５％ｗ／ｗのレベルに調整するステップとを含む、方法。
【請求項１７】
（ａ）−（ｄ）は或る量の水と混合されてペーストを形成し、ペーストは押出成形されて顆粒を形成する、請求項１６に記載の方法。
【請求項１８】
医療麻酔学において二酸化炭素を吸収する方法であって、二酸化炭素を含有するガス流を請求項１−１５のいずれかに従う二酸化炭素吸収剤調合物に接触させて、ガス流から二酸化炭素の少なくとも一部を吸収するステップを含む、方法。
【発明の詳細な説明】
【０００１】
【発明の分野】
この発明は、二酸化炭素吸収剤調合物と、その調合物を作製する方法とに関する。
【０００２】
【発明の背景】
二酸化炭素吸収剤調合物は周知であり、数々の用途において幅広く用いられている。それらはたとえば、呼気を再利用する再呼吸装置に含まれる場合がある。そのような再呼吸装置は、消防、鉱山または洞穴での救助などの緊急事態において装着されるタイプの人工呼吸器、または、潜水機材に用いられるタイプの人工呼吸器を含む。加えて、二酸化炭素吸収剤は、閉じ込められた空間（特に潜水艦）におけるＣＯ２レベルを減少させるために用いられる場合がある。二酸化炭素吸収剤の他の主な使用は医療麻酔においてである。ガス麻酔剤が慣例的に密閉系内に含有されており、ＣＯ２吸収剤はしたがって、再利用されるガス中のＣＯ２レベルを減少させるために必要とされる。
【０００３】
乾燥水酸化カルシウム（石灰）だけでは、周囲温度では二酸化炭素をゆっくりとしか、また限られた容量しか吸収せず、したがって業務使用に限界がある。この限界は従来から、水酸化ナトリウムおよび／または水酸化カリウムを含んで、ソーダ石灰として公知の混合物を形成することによって克服されてきた。アルカリ金属水酸化物の添加は、以下の式に従って溶液中の移動剤として作用することによって、反応速度を著しく増加させると言われている。
【０００４】
【化１】
2004506508.tif 000003
【０００５】
しかし、この反応の第１のステップは高ｐＨ（＞１０）では起こらず、より現実的なメカニズムはおそらく、ＣＯ２が初めに溶液中のＯＨ−と反応して重炭酸（ＨＣＯ３−）イオンを生成し、続いて重炭酸の炭酸イオン（ＣＯ３２−）への急速な分解が起こり、以下の反応全体をもたらすことを伴うであろう。
【０００６】
【化２】
2004506508.tif 000004
【０００７】
ここで、反応を触媒するために水が必要とされるが、水自体は消費されない（このことは、最終生成物において観測される溶液ｐＨおよび水分含有量への応答に、より良好に適合する）。
【０００８】
塩化カルシウムを用いて、ソーダ石灰の水分保持特性を増強させること（たとえば、カナダ国特許第１１５１６３３号、およびシュトーセル（Ｓｔｏｅｓｓｅｌ）博士論文、チューリヒ大学（Ｚｕｒｉｃｈ Ｕｎｉｖｅｒｓｉｔｙ）、１９６５年）、および二酸化炭素吸収容量を水酸化ナトリウムまたは水酸化カリウムを添加する様式と同様の様式で増加させることの両方が可能であることは、公知である。
【０００９】
しかし、塩化カルシウム（または塩化マグネシウム）を有する水酸化カルシウムだけでは、処理に必要な正確な流動学的特性、または最終生成物における十分な最終硬度を有する材料を生成しない。軟らかい生成物は塵を生成しやすく、当該塵は呼吸性の刺激だけでなく使用時の水分許容度の減少ももたらし得る。軟らかい材料はまた、水をよりたやすく吸収し、余分な水の存在下で固体の塊を形成する傾向があり、この塊は使用中に吸収装置に蓄積するおそれがある。このことは、水分が保持されて呼吸回路に蓄積する低流量麻酔学において特に顕著である。
【００１０】
塩化カルシウムも塩化マグネシウムも単独では二酸化炭素を吸収しない。
医療麻酔の状況では、さらに複雑な事態が存在する。水酸化ナトリウムまたは水酸化カリウムを含有する二酸化炭素吸収剤は、麻酔剤セボフルランＴＭ（Ｓｅｖｏｆｌｕｒａｎｅ ＴＭ）（アボットラボラトリーズ（Ａｂｂｏｔｔ Ｌａｂｏｒａｔｏｒｉｅｓ））と反応して、化合物Ａとして公知のフッ素化エーテル（フルオロメチル２，２ジフルオロ−１−（トリフルオロメチル）ビニルエーテル）を含む副生成物を形成することがわかっている。化合物Ａは公知の腎毒剤である。したがって、医療麻酔において使用するためには、ＣＯ２吸収剤調合物は、好適なＣＯ２吸収特性を保有しなければならないだけでなく、有毒な副生成物の生成を避けるために麻酔剤と最小限の反応しか引き起こさないものであるべきである。
【００１１】
さらに、従来のソーダ石灰吸収剤を乾燥させた場合、乾燥ソーダ石灰と麻酔薬デスフルランＴＭ（ＤｅｓｆｌｕｒａｎｅＴＭ）（バクスターメディカル（Ｂａｘｔｅｒ Ｍｅｄｉｃａｌ））との反応はかなりの量の一酸化炭素を生成し得ることが文書で立証されている。したがって、この反応を最小限に抑える二酸化炭素吸収剤を用いることが有利である。
【００１２】
【発明の概要】
第１の局面では、この発明は、水酸化ナトリウム、水酸化カリウムおよび水酸化バリウムが本質的にない、薬学的に受容可能な水酸化物と、塩化カルシウムおよび／または塩化マグネシウムと、硬化剤と、非皮膜形成結合剤とを含む二酸化炭素吸収剤調合物を提供する。
【００１３】
驚くべきことに発明者たちは、この発明に従った調合物が、セボフルランＴＭなどの麻酔剤と相溶性である（化合物Ａを生成しない）だけでなく、特に長い保管期間（たとえば４ヵ月またはそれ以上）にわたって従来のソーダ石灰吸収剤の大きいＣＯ２吸収容量を維持可能であるということを見出した。
【００１４】
薬学的に受容可能な水酸化物は、ＣＯ２吸収能力を有し、かつ人間によって用いられる呼吸装置（医療麻酔用装置を含む）と適合性である、いかなる水酸化物であってもよい。好ましい水酸化物は水酸化カルシウムで、それは普通、調合物の主成分となり、通常、７０−９０％ｗ／ｗの量、好ましくは７５−８５％ｗ／ｗの量存在する。
【００１５】
少量の水酸化ナトリウムまたは水酸化カリウムは他の金属水酸化物（水酸化カルシウムなど）中に不純物としてしばしば見つけられ、そのような汚染物質を完全に除去することは、不可能ではないにしろきわめて難しいということは、当業者であれば理解するであろう。したがって、薬学的に受容可能な水酸化物に水酸化ナトリウム、水酸化カリウムまたは水酸化バリウムが「本質的にない」ということは、この発明の目的にとって十分である。通常、この発明の組成物中の水酸化ナトリウム、水酸化カリウムおよび水酸化バリウムの総量は、０．２％ｗ／ｗ未満、好ましくは０．１％ｗ／ｗ未満、より好ましくは０．０５％ｗ／ｗ未満で、用語「本質的にない」とはそれに応じて解釈されるべきである。
【００１６】
上述のように、この発明の組成物は、塩化カルシウムおよび／または塩化マグネシウムを含む。
【００１７】
多大に過剰な水酸化カルシウムおよび水分の存在下では、平衡
【００１８】
【化３】
2004506508.tif 000005
【００１９】
が成立するため、塩化カルシウムおよび塩化マグネシウムは本質的に、この発明の好ましい実施形態の状況内で化学的に交換可能である。多大に過剰な水酸化カルシウムが存在するため、平衡は、塩化物が本質的にすべて塩化カルシウムとして存在するか溶液中に解離された状態で、十分に右へ移動される。水酸化マグネシウムは二酸化炭素の存在下で炭酸マグネシウムへ変換され、そのことは、平衡が主として右向きであること、つまり、塩化マグネシウムからの塩化物と塩化カルシウムにおける塩化物とが双方とも本質的に塩化カルシウムとして存在するということをさらに確実にしている。
【００２０】
調合物中に存在する塩化カルシウムおよび／または塩化マグネシウムの総量は通常、０．１−５％ｗ／ｗの量であり、好ましくは０．２−２．０％ｗ／ｗ、より好ましくは０．５−１．５％ｗ／ｗの量である。
【００２１】
硬化剤は、吸収剤調合物の構造を修正し、剛性を増加させる物質である。
好ましい硬化剤は、アルミナ珪酸（Ａｌ２Ｏ３．２ＳｉＯ２）を含むアルミノ珪酸、および複合体アルミノ珪酸、特にアルミノ珪酸ナトリウム、アルミノ珪酸カリウム、アルミノ珪酸カルシウムまたはアルミノ珪酸マグネシウムである。硬化剤は通常、０．１−５．０％ｗ／ｗ、好ましくは０．２−２．０％ｗ／ｗ、より好ましくは０．５−１．５％ｗ／ｗの量で存在する。
【００２２】
非皮膜形成結合剤は、結合および可塑化特性を有する、水に不溶であるかまたは部分的にのみ水に可溶の材料（通常はポリマー）であると都合がよい。好ましい結合剤は、アルコキシセルロースなどのセルロース誘導体で、特にカルボキシメチルセルロース（ＣＭＣ）、ヒドロキシメチルセルロース（ＨＭＣ）またはヒドロキシプロピルメチルセルロースである。他の好適な結合剤は、ザンサンガム、アラビアゴムまたはトラガカントゴムなどのゴムを含む。また、結合剤として澱粉を用いてもよい。結合剤は通常、０．１−５．０％ｗ／ｗ、好ましくは０．２−２．０％ｗ／ｗ、より好ましくは０．５−１．５％ｗ／ｗの量で存在する。
【００２３】
この発明の調合物は、指示薬染料などの他の副次的な成分をさらに含んでいてもよい。好適な染料は、エチルバイオレット、メチルバイオレット、チタンイエロー、ケナゾールイエロー（Ｋｅｎａｚｏｌ ｙｅｌｌｏｗ）およびクレイトンイエロー（Ｃｌａｙｔｏｎ ｙｅｌｌｏｗ）を含む。これらの染料は０．０１−０．１％ｗ／ｗ、好ましくは０．０５％ｗ／ｗの量で存在すると都合がよい。調合物に有利に含まれていてもよい別の副次的な成分は界面活性剤で、特にアニオン性界面活性剤である。好ましいアニオン性界面活性剤はシンペロニック（Ｓｙｎｐｅｒｏｎｉｃ）ＮＰ８である。界面活性剤は望ましくは、０．００５−１．０％ｗ／ｗ、好ましくは０．０１−０．０５％ｗ／ｗの量で存在する。
【００２４】
上述の％ｗ／ｗ表示はすべて、調合物の最終的な乾燥重量に関連する。調合物は通常、１２−２５％ｗ／ｗ、好ましくは１４−１８％ｗ／ｗの水を含む（それはもちろん、調合物の湿潤重量の％としてである）。
【００２５】
第２の局面では、この発明は、上述のこの発明の第１の局面に従う二酸化炭素吸収剤組成物を作製する方法を提供し、この方法は、好適な量の（ａ）水酸化ナトリウム、水酸化カリウムおよび水酸化バリウムが本質的にない、薬学的に受容可能な水酸化物と、（ｂ）塩化カルシウムおよび／または塩化マグネシウムと、（ｃ）硬化剤と、（ｄ）非皮膜形成結合剤とをともに混合するステップと、組成物の水分含有量を１２−２５％ｗ／ｗのレベルに調整するステップとを含む。
【００２６】
通常、成分（ａ）−（ｄ）は或る量の水とともに混合されてペーストを形成し、それは次に押出成形されて顆粒を形成する。顆粒化された材料は乾燥され、硬度が付与され、次に水を噴霧されて所望の水分含有量を確立する。有利なことに、組成物は、ソーダ石灰に関するＵＳＰ（米国薬局方）に準拠するよう生成される。
【００２７】
従来の二酸化炭素吸収剤を調製する方法は当業者には周知であり、発明活動を行なうことなくこの発明の吸収剤の製造に適用可能である。
【００２８】
この発明に従った二酸化炭素吸収剤調合物は、従来のソーダ石灰およびソーダ石灰タイプの吸収剤が採用される（たとえば潜水艦および緊急事態呼吸装置など）いかなる状況においても使用されてもよい。特に、調合物は、吸入麻酔薬と相溶性であるため、医療麻酔学での使用に特に好適である。
【００２９】
第３の局面では、この発明は医療麻酔学において二酸化炭素を吸収する方法を提供し、この方法は、二酸化炭素を含有するガス流を上述のこの発明の第１の局面に従う二酸化炭素吸収剤調合物に接触させて、ガス流から二酸化炭素の少なくとも一部を吸収するステップを含む。この発明の第３の局面が、利用可能な医療呼吸回路における従来の二酸化炭素吸収剤調合物を等量のこの発明の第１の局面に従った調合物と置換えることによって簡単に実施可能であることは、当業者には明らかであろう。
【００３０】
この発明の種々の局面を、例示として、添付図面を参照して以下に説明する。
【００３１】
【実施例】
実施例１
種々の二酸化炭素吸収剤調合物のうち５つのサンプル調製物を調製した。これらをそれぞれサンプル１からサンプル５として識別した。サンプル１および２は、この発明に従ったＣＯ２吸収剤調合物のサンプルであった。
【００３２】
サンプルの調製には、水酸化カルシウム（石灰−たとえばバクストンライム（Ｂｕｘｔｏｎ Ｌｉｍｅ）、ダービーシァ（Ｄｅｒｂｙｓｈｉｒｅ））、カルボキシメチルセルロースナトリウム（ＣＭＣ、たとえばツインスターケミカルズ社（Ｔｗｉｎｓｔａｒ Ｃｈｅｍｉｃａｌｓ Ｌｔｄ．））、アルミナ珪酸（ＰＦＡ、たとえばローレンスインダストリーズ（Ｌａｗｒｅｎｃｅ Ｉｎｄｕｓｔｒｉｅｓ）、英国スタフォードシァ（Ｓｔａｆｆｏｒｄｓｈｉｒｅ））、塩化カルシウム（モレキュラー・プロダクツ・リミテッド（Ｍｏｌｅｃｕｌａｒ Ｐｒｏｄｕｃｔｓ）、サクステッド（Ｔｈａｘｔｅｄ））、および塩化マグネシウム（ヘイズケミカル（Ｈａｙｅｓ Ｃｈｅｍｉｃａｌ））を用いた。任意のさらなる化学物質を、信頼できる薬品供給業者から試薬グレード材料として購入した。水酸化ナトリウム、水酸化カリウムまたは水酸化バリウムをサンプルへ添加しなかった。乾燥成分を水および染料溶液と混合し、次に、よく混合したペーストをダイプレート（ＡＰＶスクリューフィードミキサー／押出成形機）を介して連続フィードオーブン（ＡＰＶドライヤーズ（ＡＰＶ Ｄｒｙｅｒｓ）、カーライル（Ｃａｒｌｉｓｌｅ））のコンベアベルト上に押出成形した。押出成形した生成物を１３５℃で空気乾燥し、ＵＳＰ医療用ソーダ石灰に対応する粒度分布へふるい分けした。次にこの材料に水を噴霧し、２４時間放置させて、およそ１７．５％（ＵＳＰ仕様は１２−１９％の水分含有量である）の均一な水分分布を達成した。
【００３３】
以下の表１はサンプル１−５の％配合を示す。
【００３４】
【表１】
2004506508.tif 000006
【００３５】
残りは水酸化カルシウムである。分析％ｗ／ｗは、乾燥生成物における濃度である。乾燥生成物を１７．５％の水で湿らせて最終吸収剤材料を生成した。次に、種々のサンプルの特性を以下に示すように調査した。
【００３６】
実施例２
実施例１からのサンプル１−４の二酸化炭素吸収容量を、医療麻酔装置での使用に供給される４つの異なる市販の二酸化炭素吸収剤調合物（それぞれ「市販１」〜「市販４」）を用いた試験において比較した。市販１〜市販４は主に水酸化カルシウム（Ｃａ（ＯＨ）２）で、小さい百分率量の他の材料をさらに有する。最終生成物は１２〜２０％の水を含有した。市販１および市販２はソーダ石灰吸収剤で、市販３および市販４は水酸化ナトリウムまたは水酸化カリウムを含まない「ソーダ石灰タイプ」の吸収剤であった。
【００３７】
市販１は、ドレーゲルソーブＴＭ（Ｄｒａｇｅｒｓｏｒｂ ＴＭ）（ドレーゲルジッヒャーハイツテヒニクゲーエムベーハー（Ｄｒａｇｅｒ Ｓｉｃｈｅｒｈｅｉｔｓｔｅｃｈｎｉｋ ＧｍｂＨ）、ドイツ、リューベック（Ｌｕｂｅｃｋ））で、およそ１−３％の水酸化ナトリウムを含有するソーダ石灰であった。
【００３８】
市販２は、ソーダソーブＴＭ（ＳｏｄａｓｏｒｂＴＭ）（Ｗ　Ｒ　グレースアンドカンパニー（Ｗ Ｒ Ｇｒａｃｅ ＆ Ｃｏ．）、マサチューセッツ（ＭＡ）州レキシントン（Ｌｅｘｉｎｇｔｏｎ））で、およそ２−４％の水酸化ナトリウムと２−４％の水酸化カリウムとを含有するソーダ石灰であった。
【００３９】
市販３は、バラライムＴＭ （ＢａｒａｌｙｍｅＴＭ）（アライドヘルスケア（Ａｌｌｉｅｄ Ｈｅａｌｔｈ Ｃａｒｅ）、ミズーリ（ＭＯ）州セントルイス（Ｓｔ． Ｌｏｕｉｓ））で、Ｃａ（ＯＨ）２および２０％のＢａ（ＯＨ）２Ｏ・８Ｈ２Ｏを含み、およそ３−５％の水酸化カリウムと２−４％の水酸化ナトリウムとを有するソーダ石灰タイプの吸収剤であった。
【００４０】
市販４は、アムソーブＴＭ（ＡｍｓｏｒｂＴＭ）（アームストロングメディカル（Ａｒｍｓｔｒｏｎｇ Ｍｅｄｉｃａｌ）、北アイルランド、ベルファスト（Ｂｅｌｆａｓｔ））で、添加水酸化ナトリウムまたは水酸化カリウムは含有しないがおよそ１％の塩化カルシウムとおよそ１％の硫酸カルシウムとを含有する「ソーダ石灰タイプ」の吸収剤であった。ＷＯ９８／２３３７０は、アムソーブＴＭタイプの調合物をより詳細に記載している。
【００４１】
市販１−市販４およびサンプル１−４のＣＯ２吸収容量を、図１に示すような装置を用いて試験した。
【００４２】
図１を参照すると、装置は、参照番号１０によって一般に示される半閉鎖回路を形成し、この半閉鎖回路は、医療用換気ユニット（１２）、試験中の関連サンプルを含む麻酔器（１４）、および人工肺（１６）を含む。新鮮な酸素（および、実施例３に記載するように、麻酔剤）を、臨床診療と同様に、吸気口（１８）から回路へ導入した。ＣＯ２をＣＯ２吸気口（２０）から人工肺の呼気アームへ送り込み、患者から吐き出されるＣＯ２をシミュレートした。
【００４３】
排気口（２２）により、回路からのガスのサンプルの抽出が可能となった。ジュリアン−ドレーゲル（ＪＵＬＩＡＮ−Ｄｒａｇｅｒ）麻酔器（ドレーゲルメデチーンテヒニック（Ｄｒａｇｅｒ Ｍｅｄｉｚｉｎｔｅｃｈｎｉｋ）、ドイツ、リューベック（Ｌｕｂｅｃｋ））を用いた赤外分光測定法によってサンプルを分析し、その機器を麻酔剤の換気速度および流速を制御するためにも用いた。ＣＯ２吸気口（２０）を通るＣＯ２流速を、１５ターンの精密バルブが装着された１５０ｍｍのチューブを備えるオルボルグ（Ａａｌｂｏｒｇ）精密ロータメータによって制御した。ＣＯ２の校正表は製造業者（オルボルグ、ドイツ）が提供した。公称精度は約２％で、再現性エラーは約０．２５％である。
【００４４】
サンプルサイズが８００ｍｌの吸収剤を用いた。これは、使用する吸収装置キャニスターの総充填量のおよそ半分である。キャニスターを麻酔器の呼吸回路へ一体化し、９００ｍｌの換気量、１分当り１２回の呼吸数で換気して、結果として１分当りの換気を１０．８リットルとした。基本的な換気用に１００％酸素を用いた。
【００４５】
種々の吸収剤調合物のＣＯ２吸収容量を試験するため、圧縮二酸化炭素をおよそ５気圧の吸入圧を用いて回路に導入した。この圧力は、呼吸サークルの背圧を克服し、呼吸サイクル中の流れの変化を減少させるために必要であった。
【００４６】
３５分の初期期間の間、ＣＯ２を３６７ｍｌ／ｍｉｎのロータメータ設定で導入したが、この設定は、吸収装置キャニスターに入るガス中に約３．５ｖｏｌ％のＣＯ２レベルを生成することがわかっているものであった（および、麻酔中に通常観測される値を表わしている）。この初期期間の後、ＣＯ２を５１０ｍｌ／ｍｉｎのロータメータ設定で導入し、人工肺の呼気アームにおけるＣＯ２レベルを約５ｖｏｌ％とした。試験中の吸収剤のＣＯ２吸収容量が消耗間近となっていることを示す０．５ｖｏｌ％ＣＯ２レベルを人工肺の吸気アームにおいて検出し得るまで、この設定を維持した。
【００４７】
試験サンプルが吸収したＣＯ２の量を、（試験の最初の３５分間のより低い流入速度を考慮して）記録時間（分）に１分当りの示されたＣＯ２流入を単純に乗ずることによって計算した。次に、理論的な吸収容量（吸収剤１キログラム当りの二酸化炭素（リットル））を、試験サンプルの密度の知識を用いた単純な計算によって導き出すことができた。
【００４８】
試験を３回行ない、平均の結果を得た。これらを以下の表２に、市販１−４およびサンプル１−４の各々について示す。参照しやすくするため、表２は異なる吸収剤調合物の組成の詳細も含む。この表はまた、吸気ＣＯ２レベルが０．５ｖｏｌ％に達するのにかかる時間の量（分）も示す。
【００４９】
【表２】
2004506508.tif 000007
【００５０】
市販サンプル用の成分％ｗ／ｗの数値は、分析または利用可能な文献に基づいた公称量である。水酸化ナトリウムおよび水酸化カリウムを、中和されたメタノールを用いた溶媒抽出、水酸化物含有量に対する酸滴定、ならびに、ナトリウムおよびカリウムレベルに対する原子吸光（ＡＡ）または誘導結合プラズマ（ＩＣＰ）分光法による分析によって分析した。なお、市販１−市販４についてのこれらの数値はすぐに使用できるサンプルに基づいており、一方、表１のサンプル１−５および表２のサンプル１−４についての組成は、乾燥調合物の分析に基づいている。使用時にサンプル１−５は約１７．５％ｗ／ｗの水を含んだため、表に示されたサンプル１−５の組成値を市販１−４と直接比較するには、およそ０．８５の係数を乗じなければならない。
【００５１】
表２の結果は、市販４およびサンプル４の場合に見られるように、ソーダ石灰およびソーダ石灰タイプの吸収剤から水酸化カリウム、水酸化ナトリウム、および水酸化バリウムを除去することにより、二酸化炭素を吸収するための容量が減少したことを示す。しかし、驚くべきことに、サンプル１および２において硬化剤および非皮膜形成結合剤を副次的な成分として含むことにより、既存の市販の吸収剤と同様の二酸化炭素除去容量が得られる。市販４の二酸化炭素除去容量は、この発明に従うサンプル（１および２）の容量のわずか４７−５３％であった（つまり、この発明は約１００％の改良を提供する）。同様に、塩化カルシウム、塩化マグネシウムまたは硬化剤を含有していないサンプル４は、サンプル１および２よりも容量が１０〜１８％少なかった。サンプル４は単に染料が添加された石灰を含み、粒子粒度分布に関するＵＳＰ（米国薬局方）要件を満たすように処理および押出成形されてはいたが、業務用としては軟らかすぎ、粉っぽかった。サンプル１および２はソーダ石灰に関するＵＳＰ仕様を満たしており、４つの市販サンプルである市販１−４の平均をしのぐ二酸化炭素吸収容量を有した。
【００５２】
表２に示された結果を、図２にも図示する。図２は、市販１−４およびサンプル１−４の各々について人工肺の吸気アームにおけるＣＯ２の濃度が０．５ｖｏｌ％に達するための試験におけるＣＯ２容量（吸収剤１Ｋｇ当りのＣＯ２（リットル））（左手側の列）とかかった時間（分）（右手側の列）とを示す棒グラフである。
【００５３】
実施例３
この実施例では、市販１−４およびサンプル１−５を、セボフルランＴＭとの相互作用、および有害物質である化合物Ａの形成について比較した。使用した試験装置は実施例２において上述されたものと同じであった。前と同様に、初めにＣＯ２を最初の３５分間は３６７ｍｌ／ｍｉｎで導入し、続いて試験終了まで５１０ｍｌ／ｍｉｎで導入した。
【００５４】
５分間のＯ２／ＣＯ２混合物との換気の後で、セボフルランＴＭを導入した。化合物Ａ分析用のガスサンプルを、セボフルランＴＭの導入前、および導入後１０分ごとに計３０分間、採取した。化合物Ａ分析を、カニングハム（Ｃｕｎｎｉｎｇｈａｍ）他により記載された方法（１９９５　Ｊ． Ｃｈｒｏｍａｔｏｇｒ．　Ｂ　６６８、４１−５２）を用いて行なった。
【００５５】
各調合物を３回試験し、（３０分後の）化合物Ａの平均濃度を計算した。結果を以下の表３に示す。
【００５６】
【表３】
2004506508.tif 000008
【００５７】
表３の結果は、水酸化ナトリウム、水酸化カリウムおよび水酸化バリウムの除去が、化合物Ａを生成するセボフルランＴＭとの相互作用を減少させたものの、それらが唯一の要因ではないことを示している。サンプル５（中性塩化ナトリウムと結合剤とを含有）、サンプル３（硫酸マグネシウムと硬化剤とを含有）およびサンプル４（副次的な添加成分を含有しない）はすべて、化合物Ａの形成を完全に抑制することはできなかった。したがって、水酸化ナトリウム、水酸化カリウムまたは水酸化バリウムの欠如だけでなく、サンプル１および２（および市販４）における材料の組合せも、関与する。
【００５８】
実施例４
約２％未満の水分含有量まで乾燥されると、大抵の市販のソーダ石灰タイプの吸収剤はある範囲の吸入麻酔剤と反応し、一酸化炭素を生成する（アナスセシスト（Ａｎａｅｓｔｈｅｓｉｓｔ）１９９６年；４５（９）：７９８−８０１およびＢｒ． Ｊ． Ａｎａｅｓｔｈ．１９９９年、８２８１：３３　１０９０頁に開示）。吸収装置が、たとえば週末にかけて、密封されないまま温暖な雰囲気において数日間使用されずに放置されている場合、ソーダ石灰吸収剤の完全乾燥は臨床環境で起こり得る（ＡＡＮＡ　Ｊ　１９９６年２月；６４（１）：４１−７を参照）。
【００５９】
市販のサンプル（市販１−市販４）および特別に作られた（サンプル１、２、および５）ＣＯ２吸収剤を、水分がそれ以上除去されなくなるまで長期間にわたって乾燥ガスを送風することによって、標準化された条件（以下を参照）の下で乾燥した。次に材料をデスフルランＴＭの存在下で以下に詳細に説明されるように用いて、生成された二酸化炭素の量を測定した。
【００６０】
以下のように試験を行なった。
ドレーゲルＩＳＯ吸収装置（体積１リットル）内に充填した新鮮な吸収剤を、重量が一定のままとなるまで、１２ｌ／ｍｉｎの連続酸素流内で少なくとも７２時間乾燥した。２４時間以内にさらなる重量損失（湿潤重量の＜００５％）が観測されなくなった時点で、乾燥は完了したと考えた。乾燥中、精密天秤（ザルトリウス（Ｓａｒｔｏｒｉｕｓ）ＭＣ１　ＬＣ　４８００　Ｐ、範囲０−１６００ｇ、感度限界０．０２ｇ）を用いて重量を制御した。乾燥吸収剤を２ｌ／ｍｉｎの乾燥Ｏ２流内で使用時まで保管し、使用時に重量を再度チェックした。実験用に、乾燥ソーダ石灰をドレーゲルＩＳＯ吸収装置へ充填した。
【００６１】
デスフルランＴＭを、５ｖｏｌ％での２ｌ／ｍｉｎのＯ２のキャリアガス中に、乾燥吸収剤サンプルを充填したドレーゲルＩＳＯ吸収装置を通して底部から上部まで２時間導入した。校正された気化器をデスフルラン麻酔剤用に用いた。吸収装置の排気口で一酸化炭素の測定用にガスを３００ｍｌ／ｍｉｎで抽出した。すべて装置が相互感受性を起こし得る水、任意の揮発性有機材料および起こり得る分解生成物を除去するため、サンプルガス流を、２つの冷却トラップ（０℃（氷）、−７９℃（ドライアイス））および活性炭フィルタ（１５ｍｌ）を通過させた。主要な方法としての、アンドロス（ＡＮＤＲＯＳ）６６００　ＯＩＭＬクラスの光学台（範囲１０−１００，０００ｐｐｍ、感度限界１０ｐｐｍ）を用いたＩＲ吸収によって、一酸化炭素の濃度を連続して決定した。測定したデータを１秒間隔で保存した。
【００６２】
これらの結果を有効にするため、２つのさらなる方法を採用した。低範囲では、連続電気化学方法を用いた（ドレーゲル　Ｐａｃ　１１１、範囲０−２０００ｐｐｍ、反応原理：ＣＯ＋Ｈ２Ｏ→ＣＯ２＋２Ｈ＋＋２ｅ、１／２Ｏ２＋２Ｈ＋＋２ｅ−→Ｈ２Ｏ）。より高い濃度は、適切なドレーゲルチューブ（ＤＲＡＧＥＲ−ＴＵＢＥＳ）を用いた化学的方法（反応原理：５ＣＯ＋Ｉ２Ｏ５→Ｉ２＋５ＣＯ２）を用いて有効にした。短時間内に必要とされる量のガスを提供するため、サンプル流のガスを貯蔵槽に収集した。デスフルランＴＭ麻酔薬を有する乾燥吸収剤を５ｖｏｌ％で２ｌ／ｍｉｎの乾燥酸素中で使用して、基準ＣＯ活量を決定した。
【００６３】
２時間の観測期間中に生成されたＣＯの総量を、キャニスタを通るガス流とＩＲ吸収によって測定されたような濃度とから計算した。実験はすべて３回行なった。
【００６４】
結果を以下の表４に示す。
【００６５】
【表４】
2004506508.tif 000009
【００６６】
表４から、水酸化ナトリウム、水酸化カリウムまたは水酸化バリウムの除去が、デスフルランＴＭとの相互作用によって生成された一酸化炭素の量を減少させたことがわかる。しかし、ここでも、サンプル１および２（および市販４）の材料は一酸化炭素の形成を抑制し、一方、サンプル５（塩化ナトリウムを含有）は依然としてかなりの量の一酸化炭素を生成した。
【００６７】
これらの実験の結果を合わせて考慮すると、この発明に従ったＣＯ２吸収剤調合物の例であるサンプル１および２は、市販サンプルの市販４（水酸化ナトリウム、水酸化カリウムまたは水酸化バリウムが本質的にない）に付随する低い率の化合物Ａおよび一酸化炭素の形成と、添加水酸化ナトリウム、水酸化カリウムまたは水酸化バリウムを含有する従来の市販のソーダ石灰吸収剤（市販１−３）の大きいＣＯ２吸収容量とを組合せ可能であることが明らかである。塩化カルシウム／マグネシウム、硬化剤、非皮膜形成結合剤のいずれもそれ自体はＣＯ２吸収特性を持たないため、これらの発見は予想外である。
【００６８】
実施例５
この実施例では、この発明に従ったＣＯ２吸収剤調合物を先行技術の調合物と比較して、長い期間にわたる保管後のそれらのそれぞれのＣＯ２吸収容量の安定性を調査した。
【００６９】
サンプル１に従った調合物（上述の実施例２と同様）を、ソフノライム（Ｓｏｆｎｏｌｉｍｅ）（モレキュラー・プロダクツ・リミテッドから入手可能な、市販のソーダ石灰ベースの医療グレードＣＯ２吸収剤）に対して、図１に示されたような、および前述されたような標準呼吸回路において試験した。調合物を乾燥条件（吸湿防止剤を有する密閉封止パッケージ内）において周囲温度（つまり非加熱）で最大１２ヶ月間ほどの間保管し、「ＭＣＴ時間」（つまり、ＣＯ２ブレークスルー、すなわち、前の実施例で記載されたように、回路の吸気アームにおいて測定されたＣＯ２濃度が０．５ｖｏｌ％を超えるのにかかる時間）を決定することによって、アリコートを、それらのＣＯ２吸収容量について試験して、ソフノライムの新鮮なサンプルと比較した。また、市販４に従った調合物（上述の実施例２と同様）を同一の条件において保管および試験し、サンプル１と市販４の公正な比較を可能にした（市販４の組成はこの発明に従った調合物の組成に最も近い）。結果を図３にグラフの形で示す。グラフから、この発明に従った調合物のＣＯ２吸収容量は、流通チェーンで典型的な条件において１０ヶ月保管した後ですら、実質的に一定であり不変であることが明らかである（ソフノライムについての結果は、わかりやすくするために省略されたが、本質的に同様であった）。これに対し、市販４の調合物の吸収容量は時を経るにつれて低減し、約８ヶ月の保管の後では、市販４のＣＯ２吸収容量は約２５％減少した。
【図面の簡単な説明】
【図１】種々の二酸化炭素吸収剤調合物の特性を試験するために用いられる装置の概略図である。
【図２】種々の二酸化炭素吸収剤調合物のＣＯ２吸収剤容量を示す棒グラフである。
【図３】この発明に従った調合物（正方形の記号）と市販の調合物（ひし形の記号）についての、二酸化炭素ブレークスルー時間（ＭＣＴ分）対保管時間（月）のグラフである。
【図２】
2004506508.tif 000010
【図３】
2004506508.tif 000011
【国際公開パンフレット】
2004506508.tif 000012
2004506508.tif 000013
2004506508.tif 000014
2004506508.tif 000015
2004506508.tif 000016
2004506508.tif 000017
2004506508.tif 000018
2004506508.tif 000019
2004506508.tif 000020
2004506508.tif 000021
2004506508.tif 000022
2004506508.tif 000023
2004506508.tif 000024
2004506508.tif 000025
2004506508.tif 000026
2004506508.tif 000027
2004506508.tif 000028
2004506508.tif 000029
2004506508.tif 000030
2004506508.tif 000031
2004506508.tif 000032
【国際公開パンフレット（コレクトバージョン）】
2004506508.tif 000033
2004506508.tif 000034
【手続補正書】
【提出日】平成14年9月19日(2002.9.19)
【手続補正１】
【補正対象書類名】明細書
【補正対象項目名】特許請求の範囲
【補正方法】変更
【補正の内容】
【特許請求の範囲】
【請求項１】
水酸化ナトリウム、水酸化カリウムおよび水酸化バリウムが本質的にない、薬学的に受容可能な水酸化物と、塩化カルシウムおよび／または塩化マグネシウムと、アルミナ珪酸、アルミノ珪酸または複合体アルミノ珪酸からなる群から選択される硬化剤と、セルロース誘導体、ゴムおよび澱粉からなる群から選択される非皮膜形成結合剤とを含む、二酸化炭素吸収剤調合物。
【請求項２】
水酸化カルシウムを含む、請求項１に記載の二酸化炭素吸収剤。
【請求項３】
７０−９０％ｗ／ｗ乾燥重量の水酸化カルシウムを含む、請求項２に記載の二酸化炭素吸収剤。
【請求項４】
７５−８５％ｗ／ｗ乾燥重量の水酸化カルシウムを含む、請求項３に記載の二酸化炭素吸収剤。
【請求項５】
総量が０．２−２．０％ｗ／ｗ乾燥重量の塩化カルシウムおよび／または塩化マグネシウムを含む、前述の請求項のいずれかに記載の二酸化炭素吸収剤。
【請求項６】
総量が０．５−１．５％ｗ／ｗ乾燥重量の塩化カルシウムおよび／または塩化マグネシウムを含む、請求項５に記載の二酸化炭素吸収剤。
【請求項７】
硬化剤は、アルミナ珪酸、または、アルミノ珪酸ナトリウム、アルミノ珪酸カリウム、アルミノ珪酸カルシウムもしくはアルミノ珪酸マグネシウムを含む、前述の請求項のいずれかに記載の二酸化炭素吸収剤。
【請求項８】
硬化剤は０．２−２．０％ｗ／ｗ乾燥重量で存在する、前述の請求項のいずれかに記載の二酸化炭素吸収剤。
【請求項９】
硬化剤は０．５−１．５％ｗ／ｗ乾燥重量で存在する、請求項８に記載の二酸化炭素吸収剤。
【請求項１０】
非皮膜形成結合剤は、カルボキシメチルセルロース、ヒドロキシメチルセルロース、ヒドロキシプロピルメチルセルロース、ザンサンガム、トラガカントゴム、アラビアゴムまたは澱粉のうちの１つ以上を含む、前述の請求項のいずれかに記載の二酸化炭素吸収剤。
【請求項１１】
０．０１−０．１％ｗ／ｗ乾燥重量の指示薬染料を含む、前述の請求項のいずれかに記載の二酸化炭素吸収剤。
【請求項１２】
０．００５−１．０％ｗ／ｗ乾燥重量の界面活性剤を含む、前述の請求項のいずれかに記載の二酸化炭素吸収剤。
【請求項１３】
アニオン性界面活性剤を含む、前述の請求項のいずれかに記載の二酸化炭素吸収剤。
【請求項１４】
１２−２５％ｗ／ｗの範囲の水分含有量を有する、前述の請求項のいずれかに記載の二酸化炭素吸収剤。
【請求項１５】
１４−１８％ｗ／ｗの範囲の水分含有量を有する、前述の請求項のいずれかに記載の二酸化炭素吸収剤。
【請求項１６】
前述の請求項のいずれかに従って二酸化炭素吸収剤を作製する方法であって、好適な量の（ａ）水酸化ナトリウム、水酸化カリウムまたは水酸化バリウムが本質的にない、薬学的に受容可能な水酸化物と、（ｂ）塩化カルシウムおよび／または塩化マグネシウムと、（ｃ）硬化剤と、（ｄ）非皮膜形成結合剤とをともに混合するステップと、混合物の水分含有量を１２−２５％ｗ／ｗのレベルに調整するステップとを含む、方法。
【請求項１７】
（ａ）−（ｄ）は或る量の水と混合されてペーストを形成し、ペーストは押出成形されて顆粒を形成する、請求項１６に記載の方法。
【請求項１８】
医療麻酔学において二酸化炭素を吸収する方法であって、二酸化炭素を含有するガス流を請求項１−１５のいずれかに従う二酸化炭素吸収剤調合物に接触させて、ガス流から二酸化炭素の少なくとも一部を吸収するステップを含む、方法。
【国際調査報告】
2004506508.tif 000035
2004506508.tif 000036
2004506508.tif 000037